스크루 길 이 L 가 2500 mm , 스크루 직경 D 가 58 mm , L / D = 43 의 중간 첨 가구 를 가지 는 2 축 압출기 ( Toshiba Machine Co . , Ltd . 제 TEM - 58 BS , 최고 스크루 회전수 ： 518 rpm ) 를 이용 하 고 , ( A ) PPS 수지 및 ( C ) 알 콕 시실 란 화합물 을 표 1 및 표 2 에 나타내 는 중량 비 로 드라이 블 렌 드한 후 , 가장 상류 의 압출기 원료 공 급구 로부터 공급 해 용융 상태 로 하 고 , ( B ) 유리 섬유 를 표 1 에 나타내 는 중량 비 로 중간 첨 가구 로부터 공급 해 , 표 1 및 표 2 에 나타내 는 스크루 회전수 ( rpm ) 와 토출 량 ( kg / h ) 에서 , 다이스 출 의 수지 온도 가 380 ℃ 초과 430 ℃ 이하 가 되 도록 실린더 온도 를 조절 하 면서 용융 혼련 하 여 펠 렛 을 얻 었 다 . 이 와 같이 , ( A ) PPS 수지 및 ( C ) 알 콕 시실 란 화합물 을 드라이 블 렌 드한 후 , 가장 상류 의 압출기 원료 공 급구 로부터 2 축 압출기 로 공급 하 는 방법 을 방법 A 로 한다 . 용융 혼련 시 의 스크루 동력 ( kW ) 과 용융 혼련 에너지 ( kW · h / kg ) 를 표 1 및 표 2 에 나타낸다 . 또한 얻 어 진 펠 렛 을 이용 하 여 상기 의 각 특성 을 평가 했 다 . 그 결과 를 표 1 및 표 2 에 나타낸다 . 또한 상기 다이스 출 의 수지 온도 는 , 다이스 구멍 에 접촉 형 수지 온도계 를 직접 삽입 하 고 측정 을 행했 다 .